냉각기 가 부착 된 10 L 용적 의 3 구 플라스크 에 , 메탄올 1000 부 , 비닐 아세테이트 1400 부 및 비닐 트리 에 톡 시실 란 50 부 를 가하 였 다 . 교반 하 에 플라스크 를 드라이 아르곤 으로 퍼지 하 고 , 60 ℃ 로 가열 하 였 다 . 거기 에 , 3 . 5 % 의 2 , 2 ＇- 아조 비스 이소부 티 로 니트릴 의 메탄올 용액 1200 부 를 적가 하 였 다 . 비닐 트리 에 톡 시 실란 의 10 % 메탄올 용액 100 부 를 5 시간 걸려 적하 하 면서 중합 을 수행 하 였 다 . 메탄올 증기 를 도입 하 는 것 으로 미 반응 의 비닐 아세테이트 를 제거 하 였 다 . 여기 에 수산화 나트륨 의 10 % 메탄올 용액 60 부 를 40 ℃ 에서 교반 하 면서 적가 하 였 다 . 얻 어 진 백색 겔 을 분쇄 하 여 메탄올 로 세정 하 여 미 반응 의 비닐 트리 에 톡 시 실란 을 제거 한 다음 , 건조 시켜서 비닐 카 복실 레이트 공중 합체 ( C ) 를 얻 었 다 . 얻 어 진 비닐 카 복실 레이트 공중 합체 ( C ) 는 , ICP - AES 에 의한 원소 분석 결과 , 비닐 실란 단위 가 1 몰 % 함유 되 어 있 고 , 카복실산 비닐 부 의 75 % 가 비누 화 된 것 을 알 았 다 . 분자량 은 GPC 로 측정 하 고 , m / n = 0 . 01 , m = 10 , n = 990 이 었 다 .